СПОСОБ СЕЛЕКТИВНОГО ОКИСЛЕНИЯ ЭТАНА ДО ЭТИЛЕНА
METHOD FOR SELECTIVE OXIDATION OF ETHANE TO ETHYLENE

Область техники, к которой относится изобретение
Изобретение относится к производству этилена. В частности, описан способ селективного окисления этана до этилена с применением смешанного оксидного катализатора, содержащего ванадий и вольфрам или молибден.
Уровень техники
Окислительное дегидрирование этана до этилена в газовой фазе при температурах выше 500°C обсуждается, например, в патентах США №№ 4250346, 4524236 и 4568790.
a
b
c
c
В патенте США № 4250346 для окисления этана до этилена описано применение композиции катализатора, содержащей элементы: молибден, X и Y в отношении a:b:c, где X представляет собой Cr, Mn, Nb, Ta, Ti, V и/или W; и Y представляет собой Bi, Ce, Co, Cu, Fe, K, Mg, Ni, P, Pb, Sb, Si, Sn, Tl и/или U; и  равно 1,  равно от 0,05 до 1, и  равно от 0 до 2. Суммарное значение  для Co, Ni и/или Fe должно составлять менее 0,5. Реакцию проводят в газовой фазе при температуре приблизительно ниже 550°C. Эффективность конверсии в этилен находится в диапазоне от 50 до 94% в зависимости от конверсии этана. Описанные катализаторы также можно применять для окисления этана до уксусной кислоты с эффективностью конверсии до уксусной кислоты приблизительно 18% при конверсии этана 7,5%. Давления реакционной смеси очень низкие, обычно 1 атм, что ограничивает выход продукта и рентабельность.
В патенте США № 4568790 описан способ окисления этана до этилена с применением оксидного катализатора, содержащего Mo, V, Nb и Sb. Реакцию предпочтительно проводят при температуре приблизительно от 200°C до приблизительно 450°C. Селективность, рассчитанная для этилена, при 50%-ной конверсии этана находится в диапазоне от 63 до 76%. Вновь низкие давления реакционной смеси ограничивают применимость способа.
В патенте США № 4524236 описан способ окисления этана до этилена с применением оксидного катализатора, содержащего Mo, V, Nb и Sb и, по меньшей мере, один металл из группы, состоящей из Li, Sc, Na, Be, Mg, Ca, Sr, Ba, Ti, Zr, Hf, Y, Ta, Cr, Fe, Co, Ni, Ce, La, Zn, Cd, Hg, Al, Tl, Pb, As, Bi, Te, U и W. Реакцию предпочтительно проводят при температуре от 200°C до приблизительно 400°C. Для одной из композиций, описанных в патенте '236, селективность в отношении этилена при 51%-ной конверсии этана составляет до 80%, однако выход продукции является низким.
x
y
x
y
y
x
y
z
Упомянутые выше описания в основном касаются получения этилена. Также известно применение смешанных металлоксидных катализаторов для превращения этана в уксусную кислоту. Например, в патенте США № 5162578 описан способ селективного получения уксусной кислоты из этана, этилена или их смесей с кислородом в присутствии смеси катализаторов, которая содержит, по меньшей мере: (A) полученный обжигом катализатор формулы MoV или MoVZ, в котором Z может представлять собой один или несколько металлов, выбранных из Li, Na, Be, Mg, Ca, Sr, Ba, Zn, Cd, Hg, Sc, Y, La, Ce, Al, Tl, Ti, Zr, Hf, Pb, Nb, Ta, As, Sb, Bi, Cr, W, U, Te, Fe, Co и Ni;  равен от 0,5 до 0,9;  равен от 0,1 до 0,4;  равен от 0,001 до 1; и (B) катализатор гидратации этилена и/или катализатор окисления этилена. Второй компонент (B) катализатора, в частности, представляет собой катализатор окисления в виде молекулярного сита или палладийсодержащий катализатор окисления. Смесь катализаторов применяли для получения уксусной кислоты и этилена из исходной газовой смеси, состоящей из этана, кислорода, азота и водяного пара. Селективность в отношении уксусной кислоты составляла 34% и селективность в отношении этилена составляла 62% при конверсии этана 4%. Высокие степени конверсии этана достигались только с описанной смесью катализаторов, однако не в присутствии катализатора, содержащего компоненты A и B по отдельности.
a
b
c
d
e
f
a
b
c
e
Дополнительный способ получения продукта, содержащего этилен и/или уксусную кислоту, описан в Европейском патенте EP 0407091 B1. Согласно данному способу этан и/или этилен и газ, содержащий молекулярный кислород, при повышенной температуре приводят в соприкосновение с композицией смешанного металлоксидного катализатора общей формулы AXY, в которой A представляет собой MoReW; X представляет собой Cr, Mn, Nb, Ta, Ti, V и/или W; Y представляет собой Bi, Ce, Co, Cu, Fe, K, Mg, Ni, P, Pb, Sb, Si, Sn, Tl и/или U;  равно 1;  и  независимо равны числу от 0 до 2; d+e+f=a, и  не равно нулю. Селективность в отношении уксусной кислоты или этилена можно регулировать путем регулирования отношения Mo к Re. Максимальная селективность, полученная в отношении уксусной кислоты, составляла 78% при 14,3%-ной конверсии этана. Наиболее высокая селективность в отношении этилена составляла 70% при 15%-ной конверсии этана.
Таким образом, цель изобретения заключается в разработке способа, который позволяет подвергать этан и/или этилен окислению до этилена простым и целенаправленным способом с высокой селективностью и высоким выходом продукта за один проход в единицу времени в условиях реакции, которые являются настолько мягкими, насколько это возможно.
Сущность изобретения
a
v
x
y
a
v
x
y
Неожиданно было обнаружено, что этан до этилена можно окислять в относительно мягких условиях простым способом с высокой селективностью и прекрасными выходами продукта за один проход в единицу времени, если применять катализатор с формулой MoVTaTe. Предпочтительно  равно 1,0;  равно приблизительно от 0,01 до приблизительно 1,0, более предпочтительно - приблизительно от 0,1 до приблизительно 0,5;  равен приблизительно от 0,01 до приблизительно 1,0, более предпочтительно - приблизительно от 0,05 до приблизительно 0,2; и  равен приблизительно от 0,01 до приблизительно 1,0, более предпочтительно - приблизительно от 0,1 до приблизительно 0,5.
1,0
0,3
0,1
0,3
z
Дополнительный аспект изобретения относится к катализатору, особенно подходящему для окисления этана для производства этилена. Согласно особенно предпочтительному варианту осуществления изобретения, катализатор имеет формулу MoVTaTeO, где z зависит от состояния окисления металлов и представляет собой число, которое приводит катализатор в электронно-нейтральное состояние.
Подробное описание изобретения
a
v
x
y
a
v
x
y
a
v
x
y
z
a
v
x
y
z
Настоящее изобретение относится к способу селективного получения этилена из исходного газа, содержащего этан и кислород, путем приведения исходного газа в контакт с катализатором формулы MoVTaTe. Предпочтительно  равно 1,0;  равно приблизительно от 0,01 до приблизительно 1,0, более предпочтительно - приблизительно от 0,1 до приблизительно 0,5;  равен приблизительно от 0,01 до приблизительно 1,0, более предпочтительно - приблизительно от 0,05 до приблизительно 0,2; и  равен приблизительно от 0,01 до приблизительно 1,0, более предпочтительно - приблизительно от 0,1 до приблизительно 0,5. Применяемый здесь катализатор упоминается со ссылкой на формулу MoVTaTe. Специалисту в данной области будет очевидно, что в действительности катализатор представляет собой смешанный оксид, имеющий формулу MoVTaTeO. Количество кислорода  определяется состояниями окисления A, V, Ta и Te и обычно не может быть определенным.
a
v
x
y
z
1,0
0,3
0,1
0,3
z
a
v
x
y
Согласно предпочтительному варианту осуществления изобретения катализатор имеет формулу MoVTaTeO, в которой , ,  и  находятся в указанном выше диапазоне. Особенно предпочтительный катализатор имеет формулу MoV TaTeO.
a
v
x
y
Катализатор по изобретению можно получать так, как описано в патенте США № 6653253 (автор Lin), содержание которого в полном объеме включено здесь путем ссылки. Вкратце, соединения металлов, которые являются источниками металлов в катализаторе, объединяют в соответствующих количествах, по меньшей мере, в одном растворителе для образования раствора. Обычно соединения металлов содержат элементы A, V, X, Y и, по меньшей мере, одно из соединений металлов содержит O. Например, соединение формулы AVXYO, в котором A представляет собой Mo, X представляет собой Ta, и Y представляет собой Te, можно получать, объединяя водный раствор оксалата тантала с водным раствором или суспензией гептамолибдата аммония, метаванадата аммония и теллуровой кислотой, где концентрации соединений металлов таковы, что атомное отношение соответствующих элементов-металлов отвечает пропорциям, задаваемым стехиометрией требуемого катализатора.
3
2
5
4
2
5
5
2
5
2
3
3
4
2
5
4
2
5
5
3
2
4
2
2
5
5
2
5
5
Кроме того, можно применять широкий диапазон материалов, включая оксиды, нитраты, галогениды или оксигалогениды, алкоголяты, ацетилацетонаты и металлорганические соединения. Например, в качестве источника молибдена в катализаторе можно применять гептамолибдат аммония. Однако вместо гептамолибдата аммония также можно использовать такие соединения, как MoO, MoO, MoCl, MoOCl, Mo(OCH), ацетилацетонат молибдена, фосфорномолибденовую кислоту и кремниймолибденовую кислоту. Аналогично в качестве источника ванадия в катализаторе можно применять метаванадат аммония. Однако вместо метаванадата аммония также можно использовать такие соединения, как VO, VO, VOCl, VCl, VO(OCH), ацетилацетонат ванадия и ванадилацетилацетонат. Источник теллура может включать в себя теллуровую кислоту, TeCl, Te(OCH), Te(OCH(CH)) и TeO. Источник тантала может включать в себя смешанный оксалат аммония и тантала, TaO, TaCl, танталовую кислоту или Ta(OCH), а также более традиционный оксалат тантала.
Подходящие растворители включают в себя воду, спирты (включая, но не ограничиваясь перечисленным, метанол, этанол, пропанол, диолы и т.д.), а также другие полярные растворители, известные в данной области. Обычно вода является предпочтительной. Вода представляет собой любую воду, подходящую для применения в химическом синтезе, включая, без ограничения, дистиллированную воду и деионизованную воду. Количество присутствующей воды соответствует такому количеству, которое достаточно для достаточно долгого удерживания элементов главным образом в растворе, чтобы во время стадий получения избежать или свести к минимуму композиционную и/или фазовую сегрегацию. Как только образуется водный раствор, воду удаляют с помощью сочетания любых подходящих способов, известных в данной области, для образования предшественника катализатора. Такие способы включают в себя, без ограничения, сушку в вакууме, сушку вымораживанием, сушку распылением, ротационное выпаривание и сушку на воздухе. Ротационное выпаривание или сушка на воздухе обычно являются предпочтительными.
-1
Сразу после получения предшественник катализатора обжигают в инертной атмосфере. Инертная атмосфера может представлять собой любой материал, который является в значительной степени инертным, то есть не взаимодействует с предшественником катализатора или не влияет на него. Подходящие примеры включают в себя, без ограничения, азот, аргон, ксенон, гелий или их смеси. Предпочтительно инертной атмосферой является аргон или азот, более предпочтительно - аргон. Инертная атмосфера может представлять собой поток над поверхностью предшественника катализатора или не представлять собой поток. Если применяется азот, обычно применяют поток. Если инертной атмосферой является аргон, то поток обычно не применяют. Когда инертная атмосфера представляет собой поток над поверхностью предшественника катализатора, скорость потока может изменяться в широких пределах, например, объемная скорость может составлять от 1 до 500 час. Обжиг обычно осуществляют при температуре от 350°C до 850°C, предпочтительно от 400°C до 700°C, более предпочтительно - от 500°C до 640°C. Для образования катализатора обжиг проводят достаточно долго. В одном из вариантов осуществления изобретения обжиг проводят в течение периода от 0,5 до 30 часов, предпочтительно от 1 до 25 часов и более предпочтительно от 1 до 15 часов.
Катализатор по изобретению можно применять сам по себе в виде твердого катализатора или можно применять вместе с подходящей подложкой. В качестве традиционных материалов подложки подходят, например, пористый диоксид кремния, прокаленный диоксид кремния, кизельгур, силикагель, пористый или непористый оксид алюминия, диоксид титана, диоксид циркония, диоксид тория, оксид лантана, оксид магния, оксид кальция, оксид бария, оксид олова, диоксид церия, оксид цинка, оксид бора, нитрид бора, карбид бора, фосфат бора, фосфат циркония, силикат алюминия, нитрид кремния или карбид кремния, а также стекло, углеродное волокно, углерод, активированный уголь, металлоксидные или металлические сетки или соответствующие сплошные подложки.
Материалы подложки для конкретного, представляющего интерес окисления следует выбирать исходя из оптимизации как площади поверхности, так и размера пор. После формования катализатор можно использовать в виде элемента подложки правильной или неправильной формы, а также в форме порошка в качестве катализатора гетерогенного окисления.
2
2
5
2
3
2
2
2
3
С другой стороны, катализатор по изобретению можно инкапсулировать в материал. Подходящие материалы для инкапсулирования включают в себя SiO, PO, MgO, CrO, TiO, ZrO и AlO. Способы инкапсулирования материалов в оксиды известны в данной области. Подходящий способ инкапсулирования материалов в оксиды описан в патенте США № 4677084 и процитированных в нем материалах, содержание которых в полном объеме включено здесь путем ссылки.
Окисление этана можно проводить в реакторе с кипящим слоем или в реакторе с неподвижным слоем катализатора. Для применения в кипящем слое катализатор обычно измельчают до размера частиц в диапазоне от 10 до 200 мкм или получают с помощью сушки распылением.
Газообразное сырье и любой рециркулирующий газ, объединенный с упомянутым исходным газом, содержит главным образом этан, однако может содержать некоторое количество этилена и подается в реактор в виде чистого газа или в смеси с одним или несколькими другими газами. Подходящими примерами таких дополнительных газов или газов-носителей являются азот, метан, моноксид углерода, диоксид углерода, воздух и/или водяной пар. Газ, содержащий молекулярный кислород, может представлять собой воздух или газ, который содержит более высокую или более низкую концентрацию молекулярного кислорода, чем воздух, например чистый кислород.
Реакцию обычно проводят при температуре приблизительно от 200°С до приблизительно 500°C, предпочтительно приблизительно от 200°С до приблизительно 400°C. Давление может быть равным атмосферному или превышающим атмосферное давление, например приблизительно от 1 до приблизительно 50 бар, предпочтительно приблизительно от 1 до приблизительно 30 бар.
Реакцию можно проводить в реакторе с неподвижным слоем катализатора или в реакторе с кипящим слоем катализатора. Этан можно сначала смешивать с инертным газом, таким как азот, или водяным паром до того как вводится кислород или газ, содержащий молекулярный кислород. Перед тем как газовая смесь приводится в соприкосновение с катализатором, смешанные газы можно предварительно нагревать до температуры реакции в зоне предварительного нагрева. Уксусная кислота может быть удалена из газа, покидая реактор путем конденсации. Другие газы можно возвращать в реактор со стороны впускного устройства, где дозируется кислород или газ, содержащий молекулярный кислород.
a
v
x
y
z
1,0
0,3
0,1
0,3
z
a
v
x
y
z
Согласно предпочтительному варианту осуществления изобретения исходный этан очищают и дистиллируют, чтобы получить очищенный этан в виде верхнего потока и пропан и другие более тяжелые газы в виде нижнего потока. Этан подают в реактор для окисления, который представляет собой реактор с кипящим слоем, содержащим описанный выше катализатор. Согласно особенно предпочтительному варианту осуществления изобретения катализатор имеет формулу MoVTaTeO, где , , ,  и  имеют указанные выше значения. Согласно особенно предпочтительному варианту осуществления изобретения катализатор имеет формулу MoVTaTeO. Реактор также обеспечивается кислородом.
x
2
x
x
В результате реакции окисления получается смесь газов, включающая в себя этилен, уксусную кислоту, воду, CO (CO и CO), непрореагировавший этан и смешанные тяжелые побочные продукты. Полученный газ, выходящий из реактора, предпочтительно фильтруют, чтобы удалить тонкодисперсные частицы катализатора, и затем направляют в скруббер для очистки рециркулирующего газа, который образует верхний поток, содержащий этилен, этан и CO. Верхний поток из скруббера для очистки рециркулирующего газа направляют в CO-конвертер с неподвижным слоем с последующей стадией обработки, во время которой из верхнего потока удаляется CO. Затем поток направляют в башню для очистки этилена, в которой получается производимый этилен в виде верхнего потока и этан в виде нижнего потока, который возвращается в реактор для окисления.
Нижний поток из скруббера для очистки рециркулирующего газа, который содержит уксусную кислоту, воду и тяжелые фракции побочных продуктов, можно очищать, как известно в данной области, получая при этом очищенную уксусную кислоту. Например, нижний поток можно направлять в колонну осушки для удаления воды и затем в колонну для тяжелых фракций, чтобы удалить пропионовую кислоту и другие тяжелые компоненты.
Специалисту в данной области будет очевидно, что башни, скрубберы и направление газов по определенному маршруту, упомянутые в предыдущих параграфах, будут связаны различными теплообменниками, насосами и подводящими трубами и будут обладать эксплуатационными параметрами, которые определяются конкретной смесью участвующих газов. В компетенцию специалиста в данной области входит определение надлежащих конфигураций и параметров, задаваемых в приведенном выше описании.
a
v
x
y
z
1,0
0,33
0,12
0,28
z
a
v
x
y
z
Дополнительным аспектом изобретения является катализатор, который особенно подходит для окисления этана при производстве этилена и уксусной кислоты с высокой селективностью в отношении этилена. Селективность в отношении этилена составляет предпочтительно приблизительно 80%, более предпочтительно - приблизительно от 70% до приблизительно 80%. Согласно предпочтительному варианту осуществления изобретения катализатор имеет формулу MoVTaTeO, где , , ,  и  имеют значения, указанные выше. Согласно особенно предпочтительному варианту осуществления изобретения катализатор имеет формулу MoVTaTeO.
Чтобы проиллюстрировать предпочтительные варианты осуществления изобретения, включены следующие примеры. Специалист в данной области должен понимать, что способы, описанные в следующих примерах, представляют собой способы, изобретенные авторами для желательного применения изобретения на практике, и поэтому можно считать, что в них устанавливаются предпочтительные режимы для их практического применения. Однако специалист в данной области должен понимать, что в свете настоящего описания в конкретных вариантах осуществления изобретения, которые описаны, не выходя за пределы объема изобретения, можно сделать много изменений и однако же получить подобный или аналогичный результат.
Пример
1,0
0,33
0,12
0,28
z
Катализатор с формулой MoVTaTeO получают следующим образом: 25,0 г тетрагидрата гептамолибдата аммония (Aldrich Chemical Company), 5,47 г метаванадата аммония (Aldrich Chemical Company) и 9,10 г теллуровой кислоты (Aldrich Chemical Company) растворяют в 400 мл воды при нагревании до 80°C. После охлаждения до комнатной температуры добавляют 28,0 мл водного раствора оксалата тантала (0,5 M Ta, 1,5 M оксалата). Воду удаляют с помощью роторного испарителя на горячей водяной бане при 50°C, получая при этом предшественник катализатора в виде твердого вещества. Перед обжигом твердое вещество сушат при 120°C.
Предшественник катализатора в виде твердого вещества обжигают в атмосфере азота в закрытом тигле, который предварительно продувают азотом при 600°C в течение 2 часов. Печь нагревают с линейной скоростью 10°C/мин до 50°C, выдерживают в течение 2 часов и затем повторно нагревают до 600°C с линейной скоростью 10°C/мин и выдерживают при 600°C в течение 2 часов. Полученный таким образом катализатор измельчают до тонкодисперсного порошка, прессуют в пресс-форме и затем дробят и просеивают через сито, получая при этом частицы размером 600-710 микрон.
Приблизительно 3 мл катализатора смешивали с приблизительно 7 мл частиц кварца и загружали в нижнюю половину трубчатого реактора из нержавеющей стали с внутренним диаметром 7,7 мм. На верхнюю часть слоя катализатора наносили слой кварца как для заполнения реактора, так и для предварительного нагрева исходных газов перед внесением слоя катализатора. Реактор нагревают и охлаждают, применяя циркуляцию термостатированного масла в наружной рубашке. Воду испаряют в испарителе и смешивают с требуемыми объемами газообразных этана, кислорода и азота до того, как ввести в реактор посредством регуляторов массового расхода. Давление реакции поддерживают на требуемом уровне с помощью регулятора обратного давления, расположенного на газоотводе реактора. Температуру в слое катализатора измеряют с помощью подвижной термопары, вставленной в измерительный канал для ввода термопары в центре слоя катализатора. Температуру масляной рубашки повышают до тех пор, пока не достигнут требуемой конверсии кислорода. Исходный газ, подаваемый для реакции, и полученный газ анализируют в режиме онлайн с помощью газовой хроматографии.
Время контакта определяют как:
t(сек) = насыпной объем катализатора (мл)/объемная скорость потока проходящего через реактор газа в условиях реакции (мл/сек).
GHSV = часовая объемная скорость подачи газа является величиной, обратной времени контакта t, с поправкой на нормальные условия (0°C, 1 атм).
2
3
Концентрацию этана в исходном газе изменяли от 37 до 67 моль %; концентрацию кислорода в исходном газе изменяли от 7,6 до 15,3 моль %, и концентрацию воды изменяли от 4 до 9 моль % с учетом баланса, соответствующего добавленному азоту, как показано в таблице 1. В диапазоне применяемых времен контакта достигали очень высокой селективности в отношении этилена от 74 до 80%, как показано в таблице 2. Кроме того, в диапазоне условий испытания селективность в отношении CO и CO очень низкая, в сумме не более 8%. Выход продукции, измеренный в отношении этилена с помощью STY, также очень высокий со значениями до 460 кг этилена на м в час.
Таблица 1
Условия реакции
Образец
Этан(%)
Этилен(%)
Кислород(%)
Азот(%)
Вода(%)
Р(фунт/кв.дюйм)
ТСек.
GHSVчас<sup>-1</sup>
<b>Т</b>вцентре
Тв рубашке
1
39
0
8,1
43
5
220
10,2
2561
328
Нетданных
2
38
0
7,5
40
11
220
9,5
2732
318
Нетданных
3
37
0
8,4
49
9
216
9,7
2743
309
308
4
39
0
8,6
50
7
218
9,7
2746
309
308
5
38
0
8,7
53
3
217
9,6
2743
314
315
6
46
0
14,9
54
7
216
9,4
2738
323
320
7
38
0
15,3
41
5
215
9,3
2732
332
327
8
38
0
12,6
44
5
215
9,5
2742
320
319
9
40
0
14,4
41
4
215
14,4
1808
318
315
10
54
0
7,6
33
5
217
9,8
2740
305
303
11
66
0
7,8
19
5
217
10,0
2739
295
303
12
66
0
12,0
14
5
216
9,6
2737
315
312
13
65
0
15,1
11
5
215
9,4
2737
322
317
14
67
0
7,7
17
5
216
15,1
1814
290
291
15
67
0
12
13,6
4
216
14,8
1814
303
301
16
67
14
15
10,9
4
215
14,6
1813
310
307
17
66
15
14
15,5
0
216
14,4
1826
312
Нетданных
<b>Таблица 2</b>
<b>Рабочие характеристика катализатора</b>
Образец
Конверсия этана (%)
Конверсия О<sub>2 </sub>(%)
Селективность в отношении этилена (%)
Селективность в отношении СО<sub>2</sub>
Селективность в отношении СО
STY,этилен
1
24
91
79
1
3
258
2
23
95
75
1
3
241
3
24
93
77
1
3
252
4
24
93
76
1
3
247
5
25
94
80
1
3
276
6
32
86
79
2
3
344
7
42
94
76
3
5
436
8
32
93
77
2
4
354
9
39
96
74
2
5
261
10
16
88
77
1
2
236
11
14
95
78
1
2
265
12
21
97
76
1
3
382
13
26
97
75
2
4
460
14
13
92
77
1
2
160
15
19
98
74
1
3
230
16
24
98
73
2
4
274
17
24
97
77
2
4
298
2,5
1
0,32
1,69Е-0,5
2
x
1
0,529
0,124
0,331
x
x
Полученные результаты представляют собой существенное преимущество по сравнению с прототипом. Например, катализатор MoVNbTe, описанный в примере 10 патента США 6013957, давал селективность в отношении этилена только 28,4%, в то время как о селективностях в отношении CO и CO не сообщается; если сделать предположение о том, что продукты, о которых не сообщается, в действительности представляют собой CO, то такая неэффективность могла бы составить до 34,4%. Также, в примере B заявки WO 2004/108277 сообщалось о только 5%-ной селективности катализатора MoVNbTiв отношении этилена при 35%-ной селективности в отношении CO. Таким образом, катализатор по настоящему изобретению обеспечивает высокую селективность в отношении этилена с очень низкими потерями на продукты глубокого окисления CO.